FR 2639003 A1 19900518 FR 8913835 A 19891023 "Film de matière adhésive avec une grille métallique intercalée pour des assemblages combinés soudage- collage." Domaine d'application de l'invention - L'invention concerne un film de matière adhésive avec une grille métallique intercalée pour des assemblages combinés soudage-collage, film grâce auquel des assemblages par recouvrement, étanches et résistant à la corrosion, de tôles et de pièces constitutives en tôle, peuvent être réalisés en une seule opération au cours de laquelle se déroule simultanément le soudage par résistance et le collage. Caractéristique de l'état connu de la technique - La réalisation d'assemblages métalliques dans lesquels, à côté d'un procédé de soudage habituel, une mise en oeuvre supplémentaire d'une matière adhésive trouve son application, est connue par de nombreux procédés. C'est ainsi que dans le périodique spécialisé "Schweisstechnik" est décrit un soudage par point-collage en utilisant la matière adhésive de soudage par points ZIS 452, dans lequel on se réfère à une méthode de soudage suivant laquelle, avant le processus de soudage, on dépose une matière adhésive de viscosité moyenne ou élevée sur les surfaces d'assemblage puis après l'assemblage des parties à relier ensemble, la matière adhésive est tout d'abord chassée hors de la zone immédiate de soudage par la pression des électrodes de l'installation de soudage par résistance. Ensuite, le processus normal de soudage par résistance peut s'effectuer avec des paramètres de soudage modifiés. Après le soudage, la matière adhésive doit être durcie. Dans le cas de cette méthode, il y a lieu de noter comme inconvénient, que du fait de la pression d'assemblage, la matière adhésive est pressée à l'extérieur du joint de soudure, cette matière ne se durcissant pas complètement à l'extérieur de ce joint de soudure et devant être en outre, enlevée pour des raisons de qualité ou bien pour permettre des opérations ultérieures, telles qu'une coloration. Ceci implique une dépense de main-d'oeuvre élevée, et est éventuellement dangereux pour la santé, du fait de la composition chimique de la matière adhésive. Si l'on utilise une matière adhésive à deux composants durcissant à froid, on doit admettre une durée d'utilisation plus longue de J'adjonction de matière adhésive, ce qui ne peut toutefois être réalisé qu'avec des matières adhésives peu réactives. Autrement, un temps de durcissement admissible, comme c'est le cas pour les matières adhésives à un seul composant durcissant à chaud, ne peut être obtenu que par un traitement thermique supplémentaire. On connaît, par ailleurs, un procédé pour des assemblages étanches par soudage par points, grâce à des bandes présentant une élasticité permanente. Suivant ce procédé, décrit dans la publication DDR "Schweisstechnik" 12/1975, on insère entre les surfaces d'assemblage une bande de matière adhésive présentant une élasticité permanente en Chemiplast M 1602, un élastomère à base de polyisobutylène, et ensuite on effectue le processus de soudage. Il se présente alors l'inconvénient que des pressions considérables d'électrodes, ou bien ce que l'on appelle.des bossages d'insertion scnt nécessaires pour permettre de chasser la couche de matière adhésive isolante dans la zone de soudace. En outre, cette matière adhésive en tant que bande de matière adhésive n'a aucune influence sur la résistance mécanique de l'assemblage. But de l'invention - L'invention a pour but de créer un film de matière adhésive avec une grille métallique intercalée pour des assemblages combinés soudagecollage, grâce auquel, en utilisant des pressions normales d'électrodes d'une installation de soudage par résistance, on effectue la fusion du film de matière adhésive dans la zone de recouvrement de l'assemblage de tôles s'effectue, et on rend étanche l'emplacement de soudure. Ainsi, sans opération complémentaire, les processus opératoires peuvent se succéder et simultanément, à la fusion de la grille métallique avec les pièces de tôle lors du processus de soudage, une résistance mécanique élevée est obtenue à l'emplacement du joint. Exposé de la nature de l'invention - Le problème posé à l'invention est de réaliser un film de matière adhésive avec une grille métallique intercalée pour des assemblages combinés soudage-collage, film grâce auquel aucun effet d'isolation ne s'oppose au soudage par résistance et grâce auquel, une soudure métallique classique peut être effectuée, une destruction thermique de la matière adhésive n'intervenant qu'au point de soudure. Cela est obtenu, conformément à l'invention, en ce qu'une bande électriquement conductrice, réalisée sous la forme d'une grille métallique, revêtue d'un film de matière adhésive fusible, non isolant vis à vis du courant de soudage, est susceptible d'être assemblée thermiquement avec des pièces de tôle réunies grâce à une intensité de courant susceptible d'être commandée périodiquement. Le film de matière adhésive est constitué par une matière adhésive fusible dans laquelle est intercalé, en tant que matériau conducteur du courant, un tissu de fils métalliques, ce tissu de fils métalliques étant plus étroit que le film de matière adhésive, de sorte que des deux côtés il subsiste une bordure de film exempte de fils métalliques, qui après la fusion de la matière adhésive, protège le fil métallique d'influences extérieures, telles que l'air et l'humidité en excluant ainsi une corrosion du fil métallique. Ce film de matière adhésive fusible est ensuite inséré dans la zone de recouvrement d'un assemblage de tôles à réaliser, et on réalise un assemblage métallique par un processus de soudage par résistance, de préférence par un soudage par point. Dans ce cas, le film de matière adhésive fusible est traité dans le joint d'assemblage avec une intensité de courant susceptible d'être commandée périodiquement pour provoquer le soudage ou bien la fusion. Aux emplacements ponctuels de l'action des électrodes sur l'assemblage des tôles, on réalise pour des intensités de courant élevées, le soudage et la fusion de la grille métallique avec les pièces de'tôle, la matière adhésive fondue entourant la grille métallique, étant alors brûlée. La matière adhésive intercalée autour des emplacements de soudage, est par contre, fondue par la chaleur rayonnée. Dans le cas de distances importantes entre les différents points de soudage, on peut, grâce à un traitement thermique complémentaire, déclencher le processus de fusion dans la zone "froide" et réaliser ainsi l'assemblage par collage. Mais il est toutefois également possible, de mettre en oeuvre, de façon différenciée, les températures nécessaires de fusion et de soudage le long de l'assemblage de tôles à réaliser. Par exemple, dans le cas de l'utilisation d'une machine de soudage à la molette, on peut réaliser par des impulsions de courant de soudage, d'une part, un soudage sous la forme d'une ligne de points de soudure pour un courant de soudage élevée, et ne réaliser dans une période intermédiaire, avec une intensité de courant plus réduite, qu'une fusion de la matière adhésive. L'utilisation du film de matière adhésive conforme à l'invention, avec une grille métallique intercalée, n'est pas liée à un procédé de soudage par résistance déterminé. Lors de sa mise en oeuvre, à côté d'un assemblage par collage étanche aux fluides, on obtient simultanément, une résistance mécanique améliorée, notamment une résistance dynamique plus élevée dans la zone de la soudure par soudage et collage. Exemple de réalisation - L'invention va être exposé plus en détail ci-après à l'aide d'un exemple de réalisation. - la figure 1 est une vue de dessus du film de matière adhésive avec une grille métallique intercalée, - la figure 2 est une coupe du film de matière adhésive, - la figure 3 est une représentation en coupe des pièces de tôle soudées avec le film de matière adhésive inséré entre elles. Suivant l'invention, une grille métallique réalisée en un tissu de fils d'acier revêtant la forme d'un tissu de filtrage usuel, est insérée entre deux couches de matière adhésive, coulées dans un moule puis pressées sous forme de bandes ou de plaques dans ce moule, et ensuite refroidies. Cette grille est réunie à ces deux couches par laminage ou pressage avec apport de chaleur, et ainsi, on obtient un film de matière adhésive avec grille métallique intercalée, pour réaliser des assemblages combinés soudage- collage. Après ce processus, l'épaisseur du film de matière adhésive incorporant la grille métallique, n'est pas visiblement plus accentuée que celle de la grille métallique elle-même, c'est-à-dire qu'il y a seulement un revêtement mince de matière adhésive sur la grille métallique pour pouvoir, lors du processus de soudage, réaliser immédiatement un contact électrique. Les dimensions du tissu de filtrage intercalé peuvent alors être choisies différemment et être adaptées à l'épaisseur des pièces à assembler. La grille métallique intercalée 1 est plus étroite que le film en matière adhésive 2, grâce à quoi on obtient d'aucun côté un enveloppement de la grille 1, ce qui permet d'obtenir, après la fusion de la matière adhésive, une isolation du métal vis à vis des influences extérieures. Ainsi il n'apparait pas de phénomène nuisible par oxydation en rapport avec l'assemblage des métaux dans le cas du soudage et dans le cas du collage, du fait de l'adhérence de la matière adhésive sur le métal. Grâce à la large bordure extérieure 3, exempte de fil, de la matière adhésive, il est possible, par découpage, d'adapter facilement, le film de matière adhésive 2 avec la grille métallique 1 intercalée à la largeur de l'assemblage par recouvre- ment. Le film de matière adhésive 2 ainsi découpé est ensuite inséré dans la zone de recouvrement de l'assemblage de tôles à réaliser. Ce film doit alors recouvrir la totalité de la zone de recouvrement. Pour faciliter le soudage, le film de matière adhésive 2 est ramolli localement par un échauffement limité pour lui permettre d'adhérer sur une ou deux surfaces d'assemblage. Lors du soudage par point effectué ensuite, une liaison métallique est réalisée aux points de soudure 4, 4' entre la tôle supérieure 5, la grille métallique 1 et la tôle inférieure 6, auquel cas la matière adhésive est détruite thermiquement, directement aux points de soudure 4, 4', mais elle est ramollie dans la zone entourant les points de soudure, et un assemblage supplémentaire par collage entre la tôle supérieure 5 et la tôle inférieure 6 est obtenu avec simultanément une étanchéité des emplacements de soudure. Lors de très grandes distances entre les points de soudure, la matière adhésive peut être amenée en outre, à fondre entre les points de soudure. Grâce à l'aptitude de l'assemblage par collage à transmettre les efforts, la distance entre les points de soudure lors du soudage par résistance peut être augmentée. REVENDICATIONS 1.- Film de matière adhésive avec une grille métallique intercalée pour des assemblages combinés soudage-collage, grâce auquel dans un procédé de soudage par résistance, la fusion de la matière adhésive s'effectue dans la zone de recouvrement d'un assemblage de tôles en rendant étanche l'emplacement de la soudure, tandis que simultanément, une résistance mécanique plus élevée est obtenue à l'emplacement du joint grâce au processus de soudage, film de matière adhésive caractérisé en ce qu'une bande électriquement conductrice, réalisée sous la forme d'une grille métallique (1), revêtue d'un film de matière adhésive fusible (2) non isolant vis à vis du courant de soudage, est susceptible d'être assemblée thermiquement avec des pièces de tôle (5, 6) à réunir grâce à une intensité de courant susceptible d'être commandée périodiquement.. 2.- Film de matière adhésive selon la revendication 1, caractérisé en ce que le film de matière adhésive fusible (2) est réalisé de manière telle qu'il peut être traité avec une intensité de courant susceptible d'être commandée périodiquement pour permettre le soudage et/ou pour fondre.